ПЛЁНКА НА ОСНОВЕ КОМПОЗИЦИИ ПОЛИМЕРОВ И ПЛАСТИФИКАТОРОВ, ХАРАКТЕРИЗУЮЩЕЙСЯ TG, НАХОДЯЩЕЙСЯ В ДИАПАЗОНЕ ОТ -35C ДО 40C, ЭЛЕМЕНТ, СОДЕРЖАЩИЙ УПОМЯНУТУЮ ПЛЁНКУ, СПОСОБ ЕЁ ИЗГОТОВЛЕНИЯ И ВАРИАНТЫ ЕЕ ПРИМЕНЕНИЯ

1.  Плёнка на основе композиции, содержащей по меньшей мере один полимер (k) и по меньшей мере один пластификатор (i), при этом упомянутая композиция характеризуется расчётной температурой Tg, находящейся в диапазоне от -35°C до 40°C, предпочтительно от -20°C до 10°C, причём согласно испытанию A упомянутая плёнка демонстрирует эластичность по отскоку меньше 15%, предпочтительно меньше 10%,
при этом расчётная температура Tg представляет собой значение температуры Tg, оцененное для смешивающихся полимеров по теории Фокса в соответствии со следующим уравнением:
при этом
i
Tg является измеренной температурой Tg каждого пластификатора i;
i
x является относительным массовым количеством каждого пластификатора i;
k
x представляет собой относительное массовое количество каждого полимера k;
k
Tg является измеренной температурой Tg каждого полимера k,
Tg измерена на основе результатов испытания методом динамического механического анализа (ДМА) и представляет собой максимальное значение пика величины тангенса дельта при 2 Гц.
2. Плёнка по п. 1 на основе композиции, содержащей по меньшей мере один полимер, который выбран из полимеров или сополимеров с температурой Tg, находящейся в диапазоне от -70°C до 100°C, и величиной тангенса дельта, равной по меньшей мере 0,9, предпочтительно по меньшей мере 1,5, предпочтительно по меньшей мере 2 и по меньшей мере один пластификатор, а также, необязательно, наполнитель, сшивающую систему, добавку и/или их смеси.
3. Плёнка по любому из пп. 1 или 2, в которой полимер выбран из полинорборнена, полибутадиена, полиакрилонитрила, полихлоропрена, полиэтиленвинилацетата, поливинилацетата, поливинилацетат-винилхлорида, поливинилхлорида, бутилкаучука, хлорированного coполимера изобутилена-изопрена и их смесей.
4. Плёнка по любому из пп.1-3, в которой пластификатор выбран из масел, таких как парафиновое масло, нафтеновое масло, ароматическое масло, нефтяные смолы, терефталат, силиконовое масло; классических пластификаторов для пластиков, таких как фталаты, эпоксиды, диэфиры алифатических кислот, сложные полиэфиры (адипаты, цитраты и т. д.), фосфаты; или жидких полимеров, таких как жидкие полимеры на основе бутадиена или силикона; и их смесей.
5. Плёнка по любому из пп. 1-4, в которой композиция содержит:
- от 15 до 98%, предпочтительно от 30 до 80%, по меньшей мере одного полимера с температурой Tg, находящейся в диапазоне от -70°C до 100°C, и величиной тангенса дельта, равной по меньшей мере 0,9, предпочтительно по меньшей мере 1,5, предпочтительно по меньшей мере 2;
- от 1 до 85%, предпочтительно от 20 до 70%, по меньшей мере одного пластификатора;
- от 0 до 20%, предпочтительно от 1 до 5%, наполнителя;
- от 0 до 5%, предпочтительно от 0,5 до 2%, системы для вулканизации;
- от 0 до 5%, предпочтительно от 0,5 до 4%, добавки, выбранной из красителя, защитного агента, замедлителя горения, регулятора липкости и их смесей.
6. Плёнка по любому из пп. 1-5, толщина которой находится в диапазоне от 0,1 до 10 мм, предпочтительно от 0,2 до 4 мм, и ещё предпочтительнее, может составлять 0,2 мм, 0,4 мм, 0,6 мм, 0,8 мм, 1,2 мм, 1,6 мм, 2,0 мм или 2,4 мм.
7. Плёнка по любому из пп. 1-6, которая демонстрирует удлинение при разрыве, измеренное по стандарту DIN 53504, составляющее по меньшей мере 10%, предпочтительно по меньшей мере 100%, и ещё предпочтительнее по меньшей мере 300%.
8. Способ изготовления плёнки по любому из пп. 1 - 7, включающий в себя следующее:
- обеспечивают композицию, содержащую по меньшей мере один полимер и по меньшей мере один пластификатор, при этом упомянутая композиция характеризуется расчётной температурой Tg, находящейся в диапазоне от -35°C до 40°C, предпочтительно от -20°C до 10°C;
- необязательно, добавляют к упомянутой композиции наполнитель, сшивающую систему, добавку и/или их смеси;
- вытягивают упомянутую композицию в плёнку на каландре при температуре от 20 до 120°C, предпочтительно при температуре от 30 до 100°C, предпочтительно от 40 до 90°C;
-необязательно, нагревают плёнку при температуре, находящейся в диапазоне от 100°C до 250°C, предпочтительно от 110°C до 200°C, и ещё предпочтительнее от 150° C до 170 °C, если необходима вулканизация.
9. Способ по п. 8, который дополнительно включает в себя стадию обработки поверхности, на которой по меньшей мере одну из поверхностей плёнки подвергают обработке для изменения её липкости.
10. Элемент, содержащий по меньшей мере одну плёнку, описанную в любом из пп. 1-7 или изготовленную согласно способу по п. 8 или 9.
11. Элемент по п. 10, который представляет собой многослойную плёнку, при этом по меньшей мере один из его слоёв представляет собой плёнку, описанную в любом из пп. 1-7 или изготовленную согласно способу по п. 8 или 9.
12. Применение плёнки, описанной в любом из пп. 1-7 или изготовленной согласно способу по п. 8 или 9, либо элемента по п. 10 или 11 для защиты продуктов, которые очень чувствительны к ударам и/или вибрациям, таких как посуда, декоративные предметы, электронные устройства, печатные платы и т.д.
13. Применение плёнки, описанной в любом из пп. 1-7 или изготовленной согласно способу по п. 8 или 9, либо элемента по п. 10 или 11, в качестве покрытия, нанесённого на устройство или часть устройства, которое подвергается воздействию вибраций.
14. Применение плёнки, описанной в любом из пп. 1-7 или изготовленной согласно способу по п. 8 или 9, либо элемента по п. 10 или 11, для обёртывания их вокруг ручки спортивных устройств или машин с целью ограничения вибраций, передающихся человеку, который держится за указанную ручку.